Brevet FR3046157A1 (20170630)
REVENDICATIONS1. Procédé de préparation d'un nanomatériau composé de 80 à 100 % en moles de TiO2 et de 0 à 20% en moles d'un autre oxyde métallique ou semi-métallique, notamment choisi parmi Si02, Zr02, W03, Zn02, A1203 et Fe203, présentant une surface spécifique comprise entre 100 et 300 m2.g et de 1 à 3 groupements hydroxyles par nm2, ledit procédé comprenant les étapes suivantes : a) Synthèse d'un matériau composé de 80 à 100 % en moles de TiO2 et de 0 à 20 % en moles d'un autre oxyde à partir d'un précurseur d'oxyde de titane ou d'un mélange d'un précurseur d'oxyde de titane et d'un précurseur de l'autre oxyde, la synthèse étant effectuée en milieu aqueux à un pH de 0 à 1 et une température allant de 40 à 95°C et en présence d'un tensioactif non-ionique choisi parmi les éthers alcényles de polyoxyéthylène glycol et les poloxamères ; b) Elimination du tensioactif du matériau synthétisé à l'étape précédente par les étapes suivantes : bl) Préparation d'un matériau métallisé par lavage du matériau comprenant le tensioactif avec une solution aqueuse de sel métallique bivalent et une solution aqueuse d'ammoniac, b2) Récupération du matériau métallisé d'une part et d'une solution de lavage d'autre part, b3) Traitement du matériau métallisé avec un acide minéral pour enlever le métal de celui-ci, c) Récupération d'un nanomatériau exempt de tensioactif d'une part et d'une solution résiduelle d' autre part.\n<CLM>\1\tProcédé selon la revendication 1, dans lequel l'étape a) de synthèse du matériau comprend les étapes suivantes : al) préparation d'une solution aqueuse acide du tensioactif non-ionique, a2) ajout du précurseur d'oxyde de titane ou du mélange du précurseur d'oxyde de titane et du précurseur de l'autre oxyde à la solution aqueuse acide du tensioactif non-ionique, un précipité se formant alors, a3) agitation forte du milieu réactionnel de façon à dissoudre le précipité formé à l'étape a2) puis faire polymériser le précurseur d'oxyde de titane ou le mélange du précurseur d'oxyde de titane et du précurseur de l'autre oxyde, a4) placement du mélange réactionnel de l'étape a3) en conditions statiques pendant au moins 24h, et ensuite a5) récupération d'un matériau, composé de 80 à 100 % en moles de TiO2 et de 0 à 20 % en moles de Si02d'une part et d'une solution résiduelle d'autre part. 3046157 41\n<CLM>\1\tProcédé selon la revendication 1 ou 2, dans lequel l'étape b) est réalisée in situ.\n<CLM>\1\tProcédé selon l'une quelconque des revendications précédentes, dans lequel le sel métallique bivalent est choisi parmi les sels de cuivre (II), cobalt (II), nickel (II) et zinc (II).\n<CLM>\1\tProcédé selon l'une quelconque des revendications précédentes, dans lequel le nanomatériau 5 est un dioxyde de titane nanocristallin de structure rutile.\n<CLM>\1\tNanomatériau composé de 80 à 100 % en moles de TiO2 et de 0 à 20 % en moles d'un autre oxyde métallique ou semi-métallique choisi parmi SiO2, ZrO2, W03, ZnO2 et AL203 et Fe2O3, notamment parmi SiO2 et ZrO2, présentant une surface spécifique comprise entre 100 et 300 m2.g 1 et de 1 à 3 groupements hydroxyles par nm2. 10\n<CLM>\1\tNanomatériau selon la revendication 6, caractérisé en ce qu'il est composé de 100 % en moles de TiO2 et est de structure nanocristalline rutile.\n<CLM>\1\tNanomatériau selon la revendication 6, caractérisé en ce qu'il est composé de 80 à 95 % en moles de TiO2 et de 5 à 20 % en moles d'un autre oxyde métallique ou semi-métallique choisi parmi SiO2, ZrO2, W03, ZnO2 et AL203 et Fe2O3, notamment parmi SiO2 et ZrO2. 15\n<CLM>\1\tUtilisation du nanomatériau selon l'une quelconque des revendications 6 à 8 pour la dégradation photocatalytique de composés.\n<CLM>\1\tUtilisation selon la revendication 9, caractérisée en ce que les composés sont choisis parmi les colorants, les principes actifs pharmaceutiques, les herbicides, les pesticides, les fongicides, les hormones, les saccharides, tels que le glucose, et/ou les hydrocarbures.